(3) JP 2017-66265 A 2017.4.6 らなる易接着層を設けることで接着性の優れたポリエステルフィルムを提供している。 【先⾏技術⽂献】 【特許⽂献】 【特許⽂献１】特開２０１４−８８５４１号公報 【特許⽂献２】特開２０１３―２７９４４号公報 【発明の概要】 【発明が解決しようとする課題】 特許⽂献１に記載のポリエステルフィルムはポリエステル樹脂の重合⼯程でリン酸アルカ リ⾦属塩を添加する必要があり、⼆軸延伸の⼯程で熱固定温度を２２０℃以上にする必要 があった。また、特許⽂献２記載のポリエステルフィルムは易接着層としてポリビニルア ルコール系樹脂と架橋剤からなる層をコーティングする必要があった。  本発明、ポリエステルフィルムはポリエステル樹脂の重合⼯程でリン酸アルカリ⾦属塩 の添加や、⼆軸延伸の⼯程で熱固定温度を２２０℃以上にする事無く、また、易接着層を 設ける事なく耐加⽔分解性とコート密着⼒、⽣産コストのバランスに優れたポリエステル フィルムを提供する。 【課題を解決するための⼿段】 すなわち本発明はフィルムの幅が４０００ｍｍ以上のポリエステルフィルムロールであっ て、幅⽅向全域において結晶サイズχｃが５．３〜５．６nmであることを特徴とする太陽 電池バックシート⽤ポリエステルフィルムロールである。 【発明の効果】  本発明によれば、⾼温⾼湿下での耐加⽔分解性とコート密着性の両⽴可能な特性バラン スに優れ、かつ⽣産性も良好であるポリエステルフィルムを提供することができる。この ポリエステルフィルムは太陽電池バックシート、積層板、粘着テープ、フレキシブルプリ ント基盤、フラットケーブルなどの電気絶縁材料、コンデンサ⽤材料、⾃動⾞⽤材料、建 築材料など耐加⽔分解性やコート密着性が要求される⽤途に好適に使⽤する事が出来る。 【発明を実施するための形態】 本発明はフィルムの幅が４０００ｍｍ以上のポリエステルフィルムロールであって、幅⽅ 向全域において結晶サイズχｃが５．３〜５．６ｎｍであることを特徴とする太陽電池バ ックシート⽤ポリエステルフィルムロールである。４０００ｍｍ以上のポリエステルフィ ルムロールは４０００ｍｍ未満のロールと⽐較して時間あたりの⽣産性に優れる。好まし くは４５００ｍｍ以上さらに好ましくは５０００ｍｍ以上である。ポリエステルフィルム の結晶サイズχＣを５．３ｎｍ以下とすると⾮晶部分の配向が⼤きくなりアクリル系やウ レタン系などの接着剤の密着性が低下する。また、結晶サイズχＣを５．７ｎｍ以上であ るとフィルムの破断強度が低下する。また、フィルムの厚み⽅向にへき開し易くなり、太 陽電池バックシート⽤途に不向きである。 本発明は１２５℃、相対湿度１００％の環境下、６０時間処理後の破断伸度保持率がフィ ルムの流れ⽅向５０％以上、フィルムの幅⽅向４６％以上であることを特徴とする太陽電 池バックシート⽤ポリエステルフィルムロールである。１２５℃、相対湿度１００％の環 境下で６０時間処理後の破断伸度保持率がフィルムの流れ⽅向で５０％以上、フィルムの 幅⽅向で４６％以上であるポリエステルフィルムは優れた耐加⽔分解性を⽰し、その耐久 年数は野外暴露２０年以上と考えられている。耐久年数が野外暴露で２０年以下のポリエ ステルフィルムは設置期間が⻑期に渡る太陽電池バックシート⽤途に不向きである。 本発明はＩＳＯ法クロスカット試験評価によるコート密着指数がＣＬＡＳＳ０（カット線 上のわずかな剥がれのみ）であることを特徴とする太陽電池バックシート⽤ポリエステル 【０００９】 【０００８】 【０００７】 【０００６】 【０００４】 【０００５】